(57)【特許請求の範囲】
【請求項１】
表面材と裏面材とで合成樹脂発泡体からなる芯材をサンドイッチした建築用パネルにおいて、少なくとも表面材と芯材との境界部に接着層を介して無機系マットを一体に積層すると共に、該無機系マットには熱発泡性の炭素成分を含有しており、該無機系マットの芯材側には無数の孔を形成し、該孔の深さは少なくとも該無機系マットの厚さの途中まで形成していることを特徴とする建築用パネル。
【発明の詳細な説明】
【０００１】
【発明の属する技術分野】
本発明は防火性能、耐火性能を必要とする建築、構築物の内壁材、外壁材、屋根材、天井材、床材、間仕切り材、あるいは防火戸等として使用でき、かつ軽量で、機械強度のある長尺状の建築用パネルに関するものである。
【０００２】
【従来の技術】
一般に、薄板状の表面材と裏面材にて合成樹脂発泡体からなる芯材をサンドイッチした建築用パネルは数多く発明、考案されて上市されている。
【０００３】
【発明が解決しようとする課題】
しかしながら、芯材として合成樹脂発泡体を用いたパネルでは、防火性能に課題があり、パネル単体でＪＩＳ−Ａ−１３０１、ＪＩＳ−Ａ−１３０２の防火構造を取得するには困難性があった。さらに、表面材と芯材との接着性が弱く、表面材や裏面材との一体化に課題があった。
【０００４】
【課題を解決するための手段】
本発明はこのような課題を解決するため、表面材と芯材との境界部に接着層を介して無機系マットを一体に積層すると共に、無機系マットには熱発泡性の炭素成分を含有させたので、芯材の防火性能を補い、防火構造試験に合格する建築用パネルとすることができると共に、芯材との接着性をも強化した建築用パネルを提案するものである。
【０００５】
【発明の実施の形態】
以下に、図面を用いて、本発明に係る建築用パネルＡの一実施例について詳細に説明する。図１（ａ）は上記建築用パネルＡの代表的な一例を示す断面図、図１（ｂ）は図１（ａ）のイ部分を示す拡大図であり、表面材１と裏面材２で合成樹脂を原料とする合成樹脂発泡体からなる芯材３を、サンドイッチした建築用パネルＡであり、少なくとも表面材１の裏面側（芯材３との境界面）に接着層４を介して無機系マットＢを配したものである。
【０００６】
表面材１、裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【０００７】
また、芯材３はポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【０００８】
無機系マットＢは少なくとも表面材１の裏面側（芯材３との境界面）に、接着層４を介して一体に積層するものであり、主に、建築パネルＡの防、耐火性の向上、表面材１のフラット性の向上、表面材１と芯材３との接着性の強化材、建築用パネルＡ全体の機械強度の強化材として機能するものである。
【０００９】
無機系マットＢは例えば、図２に示すように、ガラス繊維、セラミック繊維、ロックウール等の無機系繊維により厚さ約０．５〜５ｍｍ程度に形成したマット状物であり、内部に熱発泡性の炭素成分５を含有させたものである。なお、図示しないが無機系マットＢの表面を毛羽立たせて、アンカー効果により芯材３や表面材１との接着性を強化することもできる。
【００１０】
内部に混入されている炭素成分５としては、例えば、グラファイト、カーボンブラック等の炭素化合物からなり、熱を受けた際に炭化して発泡し、断熱層を形成することにより、熱の伝導を妨げるものである。また、炭素成分５の発泡倍率としては５倍〜８０倍位である。
【００１１】
なお、接着層４としてはゴム系のような粘着タイプや熱融着タイプが建築用パネルＡの製造工程が容易となるので好ましく、例えばブチルゴム、クロロプレン、ＥＶＡ、スチレン・ブタジエンゴム、ハイスチレンゴム、スチレン系エラストマー等の一種以上からなるものである。
【００１２】
図３は、本発明に係る建築用パネルＡの全体形状を示す例であり、図３（ａ）はその斜視図、図３（ｂ）、（ｃ）は図３（ａ）のロ−ロ線の断面図に該当するものである。
【００１３】
すなわち、表面材１の中央部を方形凸状に突出させた化粧面６と、連結舌片７を形成したものであり、建築用パネルＡ同士の連結は、４方の側片において連結舌片７同士を重ね合わせて行うものである。
【００１４】
なお、図３（ｂ）は無機系マットＢを表面材１の連結舌片７下部にも積層させた例であり、図３（ｃ）は連結舌片７下部の無機系マットＢを切除した建築用パネルＡの例である。
【００１５】
さらに、防火性を確認するために、表面材１として厚さ０．５ｍｍのアルミニウム鋼板、芯材３として密度６０Ｋｇ／立方メートルのイソシアヌレートフォーム、裏面材２として厚さ０．２７ｍｍのスチール鋼板を用い、全厚さを３０ｍｍとした図３に示すような建築用パネルＡを用いて、防火構造試験を行った。
【００１６】
その結果としては、建築用パネルＡ本体の裏面最高温度が１４６℃、目地部の裏面最高温度が１０３℃、残炎時間が０秒であり、結果は合格であった。
【００１７】
図５は無機系マットＢの例を示す説明図であり、図５（ａ）はミシン目状に、図５（ｂ）は円柱状の孔８を形成したものである。孔８は無機系マットＢの柔軟性、可塑性、弾性を助長し、より扱い易くすると共に、万一の火災の際等で炭素成分５が発泡する際のスペースとして機能し、効率よく炭化断熱層を形成するのに有用なものである。さらに、孔８は、アンカー効果により、芯材３との接着性の強化にも有効に作用するものである。
【００１８】
なお、孔８の深さは、図５（ｂ）のハ−ハ部の断面図である図６（ａ）に示すように、無機系マットＢを貫通させて形成したり、図６（ｂ）に示すように途中まで形成したりすることもできる。
【００１９】
以上説明したのは、本発明に係る建築用パネルＡの一実施例にすぎず、図４、図７〜図９に示す建築用パネルＡとしたり、部材を用いたりすることができる。すなわち、図４は建築用パネルＡのその他の例を示す断面図であり、図４（ａ）は無機系マットＢを表面材１および裏面材２と芯材３との両方の境界面に介在させた例、図４（ｂ）は無機系マットＢを芯材３の中心部にも介在させた建築用パネルの例である。
【００２０】
図７〜図９は建築用パネルＡの全体形状の変形例を示す断面図であり、これらの建築用パネルＡは同一断面の長尺板状物である。なお、図７（ａ）において、９は防水シーリング、図８（ａ）において、１０は耐火性パッキング材、１１は不燃材である。
【００２１】
【発明の効果】
上述したように本発明に係る建築用パネルによれば、無機系マットを介在したので、▲１▼建築用パネルの機械強度が従前より大幅に向上する。▲２▼表面材をアルミニウム、芯材をイソシアヌレートフォームとした場合でも防火構造を取得できる。▲３▼芯材と表面材との接着性が向上する。等の特徴、効果がある。
【図面の簡単な説明】
【図１】本発明に係る建築用パネルの代表的な一例を示す説明図である。
【図２】図１で用いられた無機系マットの例を示す説明図である。
【図３】本発明に係る建築用パネルの全体形状の一例を示す説明図である。
【図４】本発明に係る建築用パネルの例を示す説明図である。
【図５】無機系マットのその他の例を示す説明図である。
【図６】図５におけるハ−ハ線の断面図である。
【図７】本発明に係る建築用パネルのその他の例を示す説明図である。
【図８】本発明に係る建築用パネルのその他の例を示す説明図である。
【図９】本発明に係る建築用パネルのその他の例を示す説明図である。
【図１】
0004020175.tif 000002
【図２】
0004020175.tif 000003
【図３】
0004020175.tif 000004
【図４】
0004020175.tif 000005
【図５】
0004020175.tif 000006
【図６】
0004020175.tif 000007
【図７】
0004020175.tif 000008
【図８】
0004020175.tif 000009
【図９】
0004020175.tif 000010